Brevet FR3149898A1 — publié le 20241220

Mastic comportant une charge minérale, une composition polymérique et/ou oligomérique, comprenant au moins une résine et/ou des monomères et/ou des oligomères, et possiblement un initiateur de polymérisation, un liquide qui peut être de l’eau, et dans lequel ladite charge minérale est constituée au moins à hauteur de 30%, préférentiellement à hauteur de 40%, très préférentiellement à hauteur de 50% de carbonate de calcium obtenu, avec une pureté d’au moins 80% préférentiellement d’au moins 85 %, préférentiellement d’au moins 90 %, et encore plus préférentiellement d’au moins 95 %, à partir de coquilles d’œufs. Une composition poudreuse pour la préparation d’un tel mastic. Figure pour l'abrégé : [Fig 1] MASTIC COMPORTANT UNE CHARGE MINERALE BIOSOURCÉE ET COMPOSITION POUDREUSE POUR L’OBTENTION D’UN TEL MASTIC DOMAINE TECHNIQUE DE L’INVENTION La présente invention concerne les préparations utilisables pour reboucher des cavités, trous ou fissures dans des matériaux solides, notamment dans un mur, un sol, un produit en pierre, céramique ou bois. Elle concerne plus particulièrement les mastics comportant une charge minérale. L’invention vise plus particulièrement un mastic comportant une charge minérale en partie constituée de carbonate de calcium biosourcé. La présente invention vise également une composition poudreuse pour la préparation d’un tel mastic. ÉTAT DE LA TECHNIQUE Le terme mastic est utilisé pour désigner une composition pâteuse durcissable obtenue par le mélange de différentes substances synthétiques ou naturelles qui lui confèrent certaines qualités mécaniques nécessaires pour combler une cavité, pour réaliser des joints entre plusieurs éléments ou encore pour calfeutrer, réparer, masquer, coller ou sceller. Un mastic peut se présenter sous la forme d’une composition pâteuse prête à l’emploi, parfois appelé mastic mono-composant car il ne nécessite pas d’opération de mélange préalablement à l’emploi. Un mastic peut aussi être fourni à l’utilisateur sous forme d’une composition poudreuse qui devra être mélangée avec au moins un autre composant, en général de l’eau, pour former le mastic prêt à l’emploi. Un mastic sous cette deuxième forme peut être appelé bi-composants ou multi-composants. L’art antérieur connait une grande diversité de mastics dont les compositions varient pour remplir leur fonction particulière. Les mastics de rebouchage comportent habituellement comme premier élément, en proportion massique, une charge minérale de carbonate de calcium formant le corps du mastic et dont la proportion détermine la consistance et la viscosité du mastic. Le carbonate de calcium usuellement utilisé dans les compositions de mastic est d’origine minérale, prélevé dans des carrières de calcaire ou de marbre. Le carbonate de calcium d’origine minérale est préféré pour sa disponibilité en abondance, son faible coût et sa structure cristalline simple comportant principalement deux structures, l’aragonite et la calcite. A l’inverse, les carbonates de calcium d’origine organique présentent des structures plus complexes et variées, et l’approvisionnement en carbonate de calcium de biosourcé peut s’avérer difficile. Dans tous les cas, l’origine précise du carbonate de calcium, sa pureté, sa cristallinité, sa granulométrie, sa morphologie granulaire, sa mouillabilité figurent parmi les principaux paramètres qui influent sur les propriétés qu’il est susceptible de conférer à la composition dans laquelle il est incorporé, et, in fine , sur les propriétés du produit fini obtenu à partir de cette composition. Outre la charge minérale, une composition de mastic comporte usuellement une charge fonctionnelle dont le rôle principal est d’apporter une résistance à la fissuration et à la rétractation. La charge fonctionnelle peut présenter des formes et natures très variées, par exemple des fibres tel que des fibres végétales (cellulose, lin, chanvre…), des fibres synthétiques (verre, composite, plastiques…), mais aussi des billes ou des micro-billes ou enfin d’autres matériau minéraux tel que du talc, mica, kaolin, entres autres. D’autres éléments entrant dans la composition d’un mastic incluent une résine ayant pour fonction d’assurer la résistance à la rétractation et l’adhérence au support, un solvant et un épaississant dont les proportions permettent d’ajuster la rhéologie du mastic et un ou plusieurs additifs. OBJETS DE L’INVENTION La présente invention vise à offrir une composition nouvelle de mastic et notamment de mastic donc la composition comporte des éléments d’origine biosourcée. Le concept de la teneur en carbone biosourcée, au sens de la présente invention, ainsi que la méthode de sa détermination, est défini dans la norme NF ISO 16640 « Produits biosourcés – Teneur en carbone biosourcé – Détermination de la teneur en carbone biosourcé par la méthode au radiocarbone », publiée le 15 avril 2017. Cette méthode utilise comme marqueur de la caractéristique « biosourcé » le rapport isotopique 14 C / 12 C qui est différent dans une matière d’origine minérale et dans une matière d’origine biologique. Ainsi, le carbone contenu dans le carbonate de calcium biosourcé, en particulier dans le carbonate de calcium issu de coquilles d’œuf, est un carbone d’origine biologique et non pas minérale, même si la poule a besoin d’absorber du carbonate de calcium d’origine minérale pour produire des œufs. À cet effet, selon un premier objet, la présente invention vise un mastic comportant : - une charge minérale, - une composition polymérique et/ou oligomérique, comprenant au moins une résine et/ou des monomères et/ou des oligomères, et possiblement un initiateur de polymérisation, - optionnellement un liquide qui peut être de l’eau, - optionnellement des additifs fonctionnels, et dans lequel ladite charge minérale est constituée au moins à hauteur de 30%, préférentiellement à hauteur de 40%, très préférentiellement à hauteur de 50% de carbonate de calcium obtenu, avec une pureté d’au moins 80% préférentiellement d’au moins 85 %, préférentiellement d’au moins 90 %, et encore plus préférentiellement d’au moins 95 %, à partir de coquilles d’œufs. Ladite charge minérale peut comporter d’autres choses que du carbonate de calcium, par exemple du sulfate de calcium. Sa fonction générale est de conférer au mastic sa consistance pâteuse en vue de son application visée ; la viscosité d’un mastic peut être ajustée de manière simple en ajoutant du liquide. Ladite composition polymérique et/ou oligomérique forme après séchage une résine solide ; elle confère au mastic après séchage sa dureté, sa résistance à la fissuration et à la rétractation, ainsi que son adhérence au support. Un premier avantage du mastic objet de l’invention est qu’il présente une voie de valorisation pour le carbonate de calcium extrait de coquilles d’œuf, qui est un sous-produit disponible dont on ne connaît pas beaucoup d’utilisations. Un autre avantage est que le mastic objet de l’invention comporte une teneur importante, préférentiellement majoritaire, en carbone d’origine biosourcé dont l’obtention ne nécessite pas l’épuisement d’une ressource fossile, contrairement au mastic comportant majoritairement du carbonate de calcium extrait en carrière. Selon l’invention, la charge minérale est constituée au moins à hauteur de 30%, préférentiellement à hauteur de 40%, très préférentiellement à hauteur de 50% de carbonate de calcium obtenu, avec une pureté d’au moins 80% préférentiellement d’au moins 85 %, préférentiellement d’au moins 90 %, et encore plus préférentiellement d’au moins 95 %, à partir de coquilles d’œufs. Dans des modes de réalisation, la teneur en carbone biosourcé dans le mastic est supérieure à 50%, préférentiellement supérieur à 60%, très préférentiellement supérieure à 70%. Pour arriver à ces teneurs en carbone biosourcé la plus grande partie de la charge minérale doit être issue de coquilles d’œufs transformée en poudre. De manière avantageuse, au moins certains des différents agents fonctionnels, qui peuvent entrer dans la composition d’un mastic, sont également biosourcés, comme par exemple une charge fonctionnelle cellulosique issue de fibres cellulosiques naturelles. Dans des modes de réalisation, le mastic comporte, en pourcents massiques : - entre 60 % et 75 % de ladite charge minérale, - entre 10 % et 20 % de ladite composition polymérique et/ou oligomérique, ce pourcentage se rapportant à un extrait sec dans le cas où ladite composition polymérique et/ou oligomérique est introduite sous la forme d’une émulsion, - du liquide quantum satis. Un tel mastic présente une viscosité particulièrement adaptée au rebouchage de cavités, trous et fissures ; cette viscosité peut être ajustée par un contrôle fin de la teneur en composants. Dans des modes de réalisation, le mastic comporte au moins une charge fonctionnelle cellulosique. Elle augmente la résistance à la fissuration et à la rétractation. Grâce à ces dispositions, le mastic est particulièrement adapté au comblement de cavités formées dans le bois. Dans des modes de réalisation particuliers, le mastic comporte, en pourcents massiques : - entre 50 % et 72 %, préférentiellement entre 60% et 72 %, très préférentiellement entre 68 % et 72 % de ladite charge minérale, - entre 1 % et 5 % de ladite charge fonctionnelle cellulosique, - entre 5 % et 20 % de ladite composition polymérique et/ou oligomérique, ce pourcentage se rapportant à un extrait sec dans le cas où ladite composition polymérique et/ou oligomérique est introduite sous la forme d’une émulsion, - du liquide quantum satis , ce liquide étant avantageusement de l’eau. Cette formulation présente une viscosité optimale pour l’usage « prêt à l’emploi ». Dans des modes de réalisation, ladite charge fonctionnelle cellulosique est majoritairement d’origine biosourcée. Avantageusement ladite charge fonctionnelle cellulosique est choisie parmi la cellulose fonctionnelle, la fibre de cellulose, la farine de bois, la fibre de chanvre, le résidu de chanvre, la poudre de lignine, le résidu de bois, la pellicule argentée du café. Grâce à ces dispositions, la teneur en carbone d’origine biosourcée dans le mastic obtenu est plus grande. Selon un mode de réalisation avantageux, la charge fonctionnelle cellulosique est majoritairement constituée de pellicule argentée du café. Dans des modes de réalisation, la composition polymérique et/ou oligomérique est une résine acrylique ou styrène-acrylique avec une température minimum de formation de film comprise entre 0°C et 35°C. Dans des modes de réalisation, le mastic comporte l’un ou plusieurs des additifs fonctionnels suivants : - Un agent anti-moussant, - Un agent dispersant, - Un agent biocide, - Un agent épaississant, - Un agent anti-oxydant. Grâce à ces dispositions, certaines caractéristiques du mastic peuvent être contrôlées, afin de faciliter sa fabrication ou son usage. Selon un deuxième aspect l’invention vise une composition poudreuse pour la préparation d’un mastic tel que décrit ci-avant, comprenant, exprimé en pourcents massiques : - une charge minérale, qui est constituée au moins à hauteur de 30%, préférentiellement à hauteur de 40%, très préférentiellement à hauteur de 50% de carbonate de calcium obtenu, avec une pureté d’au moins 80% préférentiellement d’au moins 85 %, préférentiellement d’au moins 90 %, et encore plus préférentiellement d’au moins 95 %, à partir de coquilles d’œufs. - optionnellement une charge fonctionnelle cellulosique. Dans des modes de réalisation, la composition poudreuse comporte en plus un ou plusieurs des constituants suivants : - Un agent mouillant, - Un agent anti-moussant, - Un agent dispersant, - Un agent biocide, - Un agent épaississant, - Un agent anti-oxydant. Dans des modes de réalisation applicables à la fois au mastic et à la composition poudreuse, ladite charge minérale présente une taille de grain D 50 comprise entre 5 µm et 70 µm, de préférence comprise entre 20 µm et 55 µm, de préférence comprise entre 25 µm et 50 µm, et encore plus préférentiellement entre 35 µm et 45 µm. Dans certains modes de réalisation, la composition poudreuse présente une teneur en carbone biosourcé supérieure à 60 %, de préférence supérieure à 70 %, et encore plus préférentiellement supérieure à 80 %. Certains buts, avantages et caractéristiques particulières de la composition poudreuse objet de la présente invention étant similaires à ceux du mastic objet de la présente invention, ils ne sont pas rappelés ici. BRÈVE DESCRIPTION DES FIGURES D’autres avantages, buts et caractéristiques particulières de l’invention ressortiront de la description non limitative qui suit d’au moins un mode de réalisation particulier du mastic et de la composition poudreuse objets de la présente invention, en regard des dessins annexés, dans lesquels : représente les courbes de viscosité en fonction de la vitesse de cisaillement illustrant les profils rhéologiques de deux mastics réalisés à partir de sources de carbonate de calcium distinctes : un mastic dit « biosourcé » comportant un carbonate de calcium extrait de poudre de coquilles d’œuf et un mastic dit « témoin » comportant un carbonate de calcium d’origine minérale, représente les mesures de dureté, exprimées en unité Shore, du mastic biosourcé et du mastic témoin présentés en , représente les courbes de viscosité en fonction de la vitesse de cisaillement illustrant les profils rhéologiques de deux mastics dont un mastic comportant du carbonate de calcium de source minérale et un mode de réalisation particulier de la composition de mastic objet de la présente demande, qui comporte du carbonate de calcium extrait de poudre de coquille d’œuf. représente des courbes de viscosité en fonction de la vitesse de cisaillement illustrant les profils rhéologiques de deux mastics réalisés avec deux extraits de poudre de coquilles d’œuf de poules respectivement pur en carbonate de calcium à 90 et 96%. DESCRIPTION DÉTAILLÉE DE L’INVENTION La présente description est donnée à titre non limitatif, chaque caractéristique d’un mode de réalisation pouvant être combinée à toute autre caractéristique de tout autre mode de réalisation de manière avantageuse. Sauf mention contraire, toutes les valeurs de pourcentage se rapportent à des pourcents massiques. Impact rhéologique de l’utilisation du carbonate de calcium de coquille d’œuf Les inventeurs ont évalué les conséquences rhéologiques de l’utilisation de carbonate de calcium issu de coquille d’œuf dans un mastic mono-composant. Pour ce faire, deux compositions de mastic identiques à l’exception de la charge minérale utilisée ont été préparées. La formulation du mastic témoin, comportant une charge minérale issue de carrière, et la formulation d’un mastic dit « mastic biosourcé », comportant une charge minérale issue de poudre de coquilles d’œuf, sont détaillées dans le tableau 1 ci-dessous. Mastic témoin (pourcentages en masse) Mastic biosourcé (pourcentages en masse) Carbonate de calcium issu de carrière 68 % 0 % Carbonate de calcium issu de poudre de coquille d’œuf 0 % 68 % Arbocel™ C750 1,65 % 1,65 % Vinavil™ L2160 15 % 15 % Airtap™ 834 1,35 % 1,35 % Ecodis™ P50 2 % 2 % Eau 11 % 11 % Preventol™ BIT 10 0,4 % 0,4 % Texipol™ 63-202 0,6 % 0,6 % Les produits entrants dans la composition du mastic témoin et du mastic biosourcé présentés ci-dessus seront mieux compris à la lecture de la description du mastic mono-composant selon la formulation 1, qui comporte les mêmes produits que le mastic biosourcé. On note que le carbonate de calcium issu de poudre de coquille d’œuf utilisé dans la composition présentée dans le tableau 1 présente une pureté en carbonate de calcium estimée à 96 % selon la méthode de détermination de la teneur en carbone biosourcé par la méthode au radiocarbone (norme NF EN 16640:2017). Les valeurs de viscosité pour le mastic témoin et le mastic biosourcé sont mesurées au moyen viscosimètre Brookfield™ (module 7) à différentes vitesses de cisaillement, à 20 °C. Les valeurs de viscosité, exprimées en milliPascale par seconde (mPas), en fonction de la vitesse de cisaillement, exprimée en tour par minute, sont présentées en et reliées entre elles par série par des courbes de tendance. Les inventeurs ont constaté, comme illustré en , un écart important dans les valeurs de viscosité du mastic témoin et du mastic biosourcé à faible vitesse de cisaillement, le mastic biosourcé étant très épais et sec. Au contraire, avec un taux de cisaillement plus élevé, le mastic témoin et le mastic biosourcé présentent des valeurs de viscosité proches et une applicabilité avec une spatule assez similaire. Les inventeurs ont ainsi constaté que le carbonate de calcium issu de de coquilles d’œuf présente à l’état poudreux une prise d’huile différente, et plus précisément plus importante, qu’une poudre de carbonate de calcium d’origine minérale, à granulométrie comparable. En outre, des mesures de dureté du mastic témoin et du mastic biosourcé ont été réalisées selon un protocole de mesure identique. Les résultats de ces mesures sont présentés en . Les résultats obtenus mettent en évidence une dureté plus forte du mastic biosourcé comparé au mastic témoin. Une dureté trop forte, comme celle mesurée pour le mastic biosourcé indique que l’apparition de fissures lors du séchage après application du mastic sera plus fréquente. Les inventeurs ont ainsi constaté que les propriétés mécaniques du mastic biosourcé sont considérablement modifiées, par rapport au mastic témoin, vraisemblablement en raison de la présence de molécules organiques comme des protéines très riches en liaisons faibles. Les résultats obtenus par les inventeurs indiquent qu’il n’est pas possible de substituer simplement la charge minérale issue de carrière par une charge minérale issue de poudre de coquille d’œuf sans dégrader les caractéristiques rhéologiques du mastic. D’une manière générale, on peut ajuster la viscosité du produit en choisissant de manière appropriée la nature de la composition polymérique et/ou oligomérique, la proportion et la composition de la charge minérale, la nature et la proportion des additifs fonctionnels (notamment de l’agent épaississant), et la teneur en liquide. En pratique, pour ajuster la viscosité d’un mastic préparé, on peut ajouter du liquide, de l’agent épaississant ou de la charge minérale. Dans la suite la description, on présente des formulations de mastic créées par les inventeurs et visant à surmonter les défauts rhéologiques introduits par l’utilisation d’un carbonate de calcium issu de poudre de coquille d’œuf. Charge minérale issue de poudre de coquille d’œuf Le mastic et la composition poudreuse selon l’invention comporte une charge minérale constituée au moins à hauteur de 30%, préférentiellement à hauteur de 40%, très préférentiellement à hauteur de 50% de carbonate de calcium obtenu à partir de poudre de coquilles d’œufs. Préférentiellement cette proportion est portée à 80%, très préférentiellement à 90%, et elle peut atteindre 100%. Les coquilles d’œufs proviennent typiquement des ateliers de cassage d’œufs de poules. Une coquille d’œuf de poule est typiquement composée de 95% de carbonate de calcium, de 3,5% de matières constituant la membrane (principalement des protéines), et de 1,5% d’eau. La composition de la coquille d’œuf permet de l’envisager comme source de carbonate de calcium, dès lors que la coquille d’œuf est soumise à un procédé de purification permettant d’éliminer au moins en partie les impuretés qui incluent notamment des résidus de membrane, des argiles et des silicates. Dans le cadre de la présente demande le carbonate de calcium utilisé dans les compositions détaillés ci-après a été obtenu auprès de la société Circul’Egg SAS. L’analyse d’un échantillon selon la méthode de détermination de la teneur en carbone biosourcé par la méthode au radiocarbone (norme NF EN 16640 :2017) dans le carbonate de calcium issu de la coquille d’œuf commercialisé par la société Circul’Egg a parmi de déterminer que ledit carbonate de calcium possède un taux de carbone 14 de 98% ±2%, ce qui permet de confirmer le caractère biosourcé de cette matière première. Pureté du carbonate de calcium issu de coquilles d’œuf Selon l’invention, la charge minérale comporte du carbonate de calcium obtenu, avec une pureté d’au moins 80 %, préférentiellement avec une pureté d’au moins 85 %, préférentiellement d’au moins 90 %, et encore plus préférentiellement d’au moins 95 %, à partir de coquilles d’œufs. Par exemple, la charge minérale est constituée au moins à hauteur de 30 % de carbonate de calcium obtenue, avec une pureté de 90 %. Par exemple, la charge minérale est constituée au moins à hauteur de 30 % de carbonate de calcium obtenue, avec une pureté de 96 %. Le profil rhéologique de deux exemples particuliers du mastic objet de l’invention qui varient entre eux uniquement en ce qu’ils comportent des carbonates de calcium de grade de pureté différents, respectivement de 90 % et de 96 %, a été établi. Les valeurs de viscosité pour ces deux mastics sont mesurées au moyen viscosimètre Brookfield™ (module 7) à différentes vitesses de cisaillement, à 20 °C. Les valeurs de viscosité, exprimées en milli-Pascal par seconde (mPa.s), en fonction de la vitesse de cisaillement, exprimée en tour par minute, sont présentée en et reliée entre elles par série par des courbes de tendance. Les inventeurs ont constaté que la valeur de seuil d’écoulement, c’est-à-dire la contrainte de cisaillement à partir de laquelle la composition de mastic s’écoule, est plus faible pour une composition de mastic comportant une la charge minérale de pureté en carbonate de calcium plus faible. Une pureté du carbonate de calcium issu de coquille d’œuf supérieur à une valeur prédéterminée est donc souhaitable de sorte à augmenter le seuil d’écoulement et facilite ainsi l’application du mastic et sa tenue après application. De plus, une valeur d’écoulement trop faible doit être évité afin d’assurer la stabilité du mastic en pot. En effet, en deçà d’un certain seuil le mastic en pot peut se déphaser. Ainsi, le mastic objet de l’invention comporte une charge minérale de carbonate de calcium issu de coquille d’œuf d’une pureté supérieure ou égale à 80 %, préférentiellement 85 %, préférentiellement 90 %, et encore plus préférentiellement 95 %. Granulométrie de la charge minérale La mesure de granulométrie Dv 50 représente ici la taille des particules d’un échantillon pour laquelle 50 % du volume de l’échantillon possède une granulométrie plus fine. De même, les mesures de granulométrie Dv 10 et Dv 90 représente la taille des particules d’un échantillon pour lesquelles, respectivement, 10 % du volume de l’échantillon et 90 % du volume de l’échantillon possède une granulométrie plus fine. Dans des modes de réalisation, la charge minérale utilisée dans le mastic et la composition poudreuse objets de l’invention est formée de carbonate de calcium issu de coquilles d’œuf présente une taille de grain Dv 50 comprise entre 5 µm et 70 µm, de préférence comprise entre 20 µm et 55 µm, de préférence comprise entre 25 µm et 50 µm, et encore plus préférentiellement entre 35 µm et 45 µm. Ces dispositions permettent l’obtention d’un mastic de rhéologie ni trop fluide ni trop pâteuse. L’utilisation d’une charge minérale formée de carbonate de calcium présentant une taille de grain trop grossière aurait pour effet de former une composition trop liquide avec une trop faible prise d’huile, susceptible de couler en dehors du trou à reboucher avant de se solidifier en place. À l’inverse, une taille de grain trop fine aurait pour effet de former une composition trop pâteuse avec une trop grande prise d’huile, difficile à manipuler et à forcer dans les interstices à combler par le mastic. Dans des modes de réalisation, la charge minérale utilisée dans le mastic et la composition poudreuse objets de l’invention est formée de carbonate de calcium issu de coquilles d’œuf présente : - une taille de grain Dv 10 inférieure ou égale à 10 µm, préférentiellement inférieure ou égale à 5 µm, - une taille de grain Dv 50 comprise entre 10 µm et 30 µm, de préférence comprise entre 15 µm et 25 µm et - une taille de grain Dv 9 0 supérieure ou égale à 40 µm, préférentiellement supérieure ou égale à 45 µm. En d’autres termes, la granulométrie de la charge minérale formée de carbonate de calcium issu de coquilles d’œuf présente une granulométrie inhomogène avec des grains de grande taille (de l’ordre de 90 µm ou supérieur) et des grains de petite traille (de l’ordre de 10 µm ou inférieur). Un mastic comportant une charge minérale qui présente ces caractéristiques se fissure moins lors du séchage après application sur un trou à reboucher. L’apparition moins fréquente de fissures ou leur taille moins importante s’explique vraisemblablement par des propriétés de compactage améliorée de la charge minérale, qui limitent la rétractation du mastic lors du séchage. On souligne que la charge minérale formée de carbonate de calcium purifié à partir de broyat de coquilles d’œuf présente directement une granulométrie inhomogène, ce qui présente un autre avantage de l’utilisation d’une telle charge minérale pour le mastic et la composition poudreuse objets de l’invention. Composition polymérique et/ou oligomérique Le mastic et la composition poudreuse objets de l’invention comportent une composition polymérique et/ou oligomérique comportant comprenant au moins une résine et/ou des monomères et/ou des oligomères. Ladite composition polymérique et/ou oligomérique a pour rôle de contribuer à la dureté du mastic, à sa résistance à la fissuration et à la rétractation, et de permettre une bonne adhérence du mastic à un support. Dans des modes de réalisation, une composition poudreuse pour la préparation d’un mastic objet de l’invention comporte une composition polymérique et/ou oligomérique, comprenant au moins une résine et/ou des monomères et/ou des oligomères, choisie parmi : le Vinavil™ 5406, 5515 ou 5526 de la société Vinavil, le DA-1100 ou DA-1400 de la société Dairen Chemical Corporation, ou encore le Elotex™ FL 2200 ou FL2280 de la société Celanese. Dans des modes de réalisation, un mastic mono-composant objet de l’invention comporte une composition polymérique et/ou oligomérique, comprenant au moins une résine et/ou des monomères et/ou des oligomères, choisie parmi les résines en émulsion : Acronal™ S790 ou Acronal™ A754 de la société BASF, Vinamul™ 3171 ou Vinamul™ 3265 de la société Celanese, Alberdingk™ SC 4400 de la société Alberdingk, Mowilth™ LDM 6911 de la société Celanese ou encore Carboset™ CA 600 de la société Lubrizol. Dans des modes de réalisation, le mastic comporte entre 5 % et 20 % de ladite composition polymérique et/ou oligomérique, ce pourcentage se rapportant à un extrait sec dans le cas où ladite composition polymérique et/ou oligomérique est introduite sous la forme d’une émulsion. La présence de la composition polymérique et/ou oligomérique comportant comprenant au moins une résine dans la composition de mastic a pour effet d’améliorer les performances du mastic, comme détaillé plus haut. On note qu’en deçà d’un pourcentage en masse, par exemple inférieur à 5%, de composition polymérique et/ou oligomérique comportant comprenant au moins une résine dans le mastic celui-ci peut présenter une consistance sableuse ou inhomogène. On note qu’au-delà d’un certain pourcentage en masse, par exemple supérieur à 20%, de composition polymérique et/ou oligomérique comportant comprenant au moins une résine dans le mastic, ce dernier peut présenter une trop forte rétractation au séchage. Les inventeurs ont constaté que l’emploi d’une charge minérale de carbonate de calcium issue de coquille d’œuf à la place d’une charge minérale issue de carrière entraine une baisse des performances de mécanique et de rebouchage, c’est-à-dire l’apparition de fissure et trop grande viscosité à faible vitesse de cisaillement. L’emploi d’une composition polymérique et/ou oligomérique comportant une résine acrylique ou styrène-acrylique avec une température minimum de formation de film, aussi appelée TMFF, de transition vitreuse comprise entre 0°C et 35°C permet de palier à ces défauts. Par exemple, la composition polymérique et/ou oligomérique est une résine acrylique ou styrène-acrylique avec une température minimum de formation de film, aussi appelée TMFF, comprise entre 0°C et 35°C. Par exemple, la Par exemple, la composition polymérique et/ou oligomérique est choisie parmi les liants Texicryl™ 13-023 ou 13-073, Carbosel™ 720RC, ou encore Mowilith™ 6116. Dans un autre mode de réalisation, la composition polymérique et/ou oligomérique est une résine polyvinylique. En effet, les inventeurs ont constaté que l’emploi d’une telle résine permet de pallier, au moins en partie, les défauts liés à l’emploi d’une charge minérale de carbonate de calcium issue de coquille d’œuf. Mastic mono-composant en phase aqueuse On appelle mastic mono-composant une composition pâteuse qui présente les qualités mécaniques nécessaires pour combler une cavité, pour réaliser des joints entre plusieurs éléments ou encore pour calfeutrer, réparer, masquer, coller ou sceller et qui est prête à l’emploi, c’est à dire qui ne nécessite pas d’opération de mélange préalablement à l’emploi. On décrit ci-après deux exemples particuliers de mastic mono-composant selon l’invention : la formulation 1 et la formulation 2. Formulation 1 Selon un premier exemple particulier de mastic mono-composant en phase aqueuse, le mastic est une composition, ci-après désignées par « formulation 1 », comportant les éléments listés au tableau 2 : Composant Mastic selon la formulation 1 (pourcentages en masse) Carbonate de calcium issu de poudre de coquille d’œuf 68 % Arbocel™ C750 1,65 % Vinavil™ L2160 15 % Airtap™ 834 1,35 % Ecodis™ P50 2 % Eau 10,8 % Preventol™ BIT 10 0,4 % Texipol™ 63-202 0,8% Le produit Arbocel™ C750 est une charge fonctionnelle à base de cellulose. Le produit Vinavil™ L2160 est une est une dispersion aqueuse d'acétate de polyvinyle. Le produit Airtap™ 834 est un produit anti-moussant comportant un mélange d’éthers, d’hydrocarbones parafiniques et de polyalcoxiesters. Le produit Ecodis™ P50 est un additif dispersant. Le produit Preventol™ BIT 10 est un biocide. Le produit Texipol™6 3-202 est un épaississant. La stabilité dimensionnelle de la formulation 1 et plus précisément sa résistance à la fissuration a été estimée en rebouchant des trous de différentes profondeurs, de 1 millimètre (mm), 5 mm, 10 mm, 15 mm et 20 mm. Une bonne tenue à la fissuration sans avoir d’effet cavité très important a été constaté au moins jusqu’à 10 mm. Une fissure est en revanche constatée sur les trous rebouchés de 15 mm et 20 mm. Les profils rhéologiques du mastic selon la formulation 1 et a été établis par mesure de sa viscosité au moyen viscosimètre Brookfield™ (module 7) à différentes vitesses de cisaillement. Les valeurs de viscosité, exprimées en millipascale par seconde (mPas), en fonction de la vitesse de cisaillement, exprimée en tour par minute pour le mastic selon la formulation 1 et pour le mastic témoin sont présentées en et reliées entre elles par série par des courbes de tendance. Sur le graphique en , on constate un profil très similaire à au mastic témoin avec un haut seuil d’écoulement pour éviter un déphasage rapide mais avec une chute de viscosité très rapide permettant d’obtenir une applicabilité immédiate. Formulation 2 Selon un deuxième exemple particulier de mastic mono-composant en phase aqueuse, le mastic est une composition comportant les éléments listés dans le» tableau 3 : Composant Mastic selon la formulation 2 (pourcentages en masse) Carbonate de calcium issu de poudre de coquille d’œuf 64 % Glassbubble™ K20 10 % Vinavil™ L2160 21 % Airtap™ 834 1,35 % Eau 10,8 % Preventol™ BIT 10 0,4 % Texipol™ 63-202 0,8% La formulation 2 de mastic mono-composant se distingue de la formulation 1 notamment en ce qu’il comporte le produit Glassbubble™ K20 qui comporte des microbilles de verre creuses qui contribue à une meilleure stabilité dimensionnelle, c’est-à-dire une meilleure capacité du mastic à reboucher des trous de plus grande dimension sans former de fissures. Composition poudreuse pour la préparation d’un mastic Un mastic peut être fourni à l’utilisateur sous forme d’une composition poudreuse qui devra être mélangée avec au moins un autre composant, en général de l’eau, pour former le mastic prêt à l’emploi. Un mastic sous cette deuxième forme peut être appelé bi-composants ou multi-composants. On décrit ci-après deux exemples particuliers de mastic bi-composant selon l’invention : la formulation 3 et formulation 4. Formulation 3 Selon un premier exemple particulier de composition poudreuse pour la préparation d’un mastic selon l’invention, ladite composition comporte les éléments listés dans le tableau 4 : Composant Composition poudreuse selon la formulation 3 (pourcentages en masse) Carbonate de calcium issu de poudre de coquille d’œuf 93,5 % Vinavil™ 5515 6,3% Acticide™ MBP 0,8% Le produit Vinavil™ L2160 est une est une poudre redispersable de terpolymère. Le produit Acticide™ MBP est un biocide. Un mastic est obtenu par dispersion en mélange de 75 % en masse de composition de poudre selon la formulation 3 avec 25% en masse d’eau. Le mastic obtenu par mélange de la composition poudreuse selon la formulation 3 présente un long temps ouvert, une bonne dispersabilité de la poudre avec l’eau et une profondeur de réparation de 5 mm. On appelle temps ouvert temps la durée de temps subjective durant laquelle le mastic obtenu par mélange de la composition poudreuse avec de l’eau est utilisable. Une fois que la composition poudreuse est mélangée avec de l’eau, la viscosité du mastic obtenu augmente au cours du temps jusqu’à ce que le produit devienne inutilisable Les performances mécaniques et chimiques de ce mastic ont été comparé avec les performances d’un mastic obtenu par mélange avec de l’eau d’une composition poudreuse comportant un carbonate de calcium commercialisé sous le nom Mikhart™ 40 par la société Provençale SA. Le Mikhart™ 40 est un carbonate de calcium minéral, c’est-à-dire issu de l’exploitation de carrière. Les résultats comparatifs concernant de ces deux mastics sont présentés dans le tableau ci-dessous. Mastic obtenu par mélange d’eau avec la composition poudreuse selon la formulation 3 Mastic obtenu par mélange d’eau avec une composition poudreuse à base de Mikhart™40 Temps ouvert 8h en contenant fermé 8h en contenant fermé Dispersabilité de la poudre Mélange très facile Mélange très facile Rebouchage De 1 mm à 10 mm Pas de fissuration Pas de fissuration 15 mm Légère fissuration Pas de fissuration 20 mm Fissuration importante Légère fissuration Dureté (shore D) 52 57 On constate l’apparition plus rapide de fissuration pour le mastic obtenu à partir de la composition poudreuse selon la formulation 3 (dès 15 millimètres). On constate cependant qu’un mastic obtenu à partir de la composition poudreuse selon la formulation 3 est particulièrement adapté pour le rebouchage de cavités de 1 à 10 millimètres. Formulation 4 Selon un deuxième exemple particulier, la composition poudreuse pour la préparation d’un mastic selon l’invention comporte : Composant Composition poudreuse selon la formulation 4 (pourcentages en masse) Carbonate de calcium issu de poudre de coquille d’œuf 93,5 % Vinavil™ 5406P 6,3% Culminal TM 15 00 PFR 0,6% Acticide™ MBP 0,8% Le Vinavil™ 5406P est un est un acétate de vinyle/versatate de vinyle/ester acrylique dans un colloïde d'alcool polyvinylique sous forme de poudre redispersable. Culminal TM 15 00 PFR est un éther de cellulose hydrosoluble et non ionique. Un mastic est obtenu par dispersion en mélange de 75% en masse de composition de poudre selon la formulation 4 avec 25% en masse d’eau. Mastic réticulable sous rayonnement UV Dans un mode de réalisation particulier, le mastic est réticulable sous rayonnement UV ; il ne sèche pas à l’air. Dans ce cas on doit ajouter un photoinitiateur à la composition polymérique et/ou oligomérique ; cette dernière doit être sélectionnée de manière à permettre une réticulation photo-induite. Le mastic réticulable sous rayonnement UV est typiquement un mastic mono-composant. Sa teneur en composition polymérique et/ou oligomérique peut être supérieure à 20 %. Dans un mode de réalisation avantageux une telle composition est essentiellement une composition oligomérique ; elle ne comporte de préférence pas d’eau. Sa viscosité peut être ajustée, en tant que de besoin, par l’ajout d’oligomères liquides. On décrit ci-après un exemple particulier de mastic mono-composant photo-réticulable selon l’invention. Formulation 5 Composant Mastic selon la formulation 5 (pourcentages en masse) Ebecryl™ 80 62,4% Dispersant™ DS10 2,7% Byk™ 066 2% Kaolin 18,9% Carbonate de calcium issu de poudre de coquille d’œuf 10,9% Doublecure™ 1173 2,6% Le carbonate de calcium issu de poudre de coquille d’œuf présente un grade de pureté de 90 %. Le Ebecryl™ 80 est un oligomère polyéther acrylique multifonctionnel à faible viscosité modifié par des amines, le Byk™ 066 est un Anti-mousse à base de silicone, le Doublecure™ 1173 est un photoinitiateur utilisé pour initier la photopolymérisation de prépolymères chimiquement insaturés. Enfin, le Kaolin est un argile blanc composé principalement de kaolinite Le mastic réticulable sous UV selon la formulation 5 a été comparé avec une formulation identique mais qui comporte comme charge minérale un carbonate de calcium issue de l’exploitation du calcaire en carrière (produit Durcal™ 5), à un taux identique de 10,9 %. Les deux mastics comparés présentent un profil très similaire à avec un haut seuil d’écoulement pour éviter un déphasage rapide mais avec une chute de viscosité très rapide permettant une application facilitée. Mastic comportant : - une charge minérale, - une composition polymérique et/ou oligomérique, comprenant au moins une résine et/ou des monomères et/ou des oligomères, et possiblement un initiateur de polymérisation, - optionnellement un liquide qui peut être de l’eau, - optionnellement des additifs fonctionnels, caractérisée en ce ladite charge minérale est constituée au moins à hauteur de 30 %, préférentiellement à hauteur de 40 %, très préférentiellement à hauteur de 50 % de carbonate de calcium obtenu, avec une pureté d’au moins 80 % préférentiellement d’au moins 85 %, préférentiellement d’au moins 90 %, et encore plus préférentiellement d’au moins 95 %, à partir de coquilles d’œufs. Mastic selon la revendication 1, dans lequel la charge minérale de carbonate de calcium présente une taille de grain Dv 50 comprise entre 5 µm et 70 µm, de préférence comprise entre 20 µm et 55 µm, de préférence comprise entre 25 µm et 50 µm, et encore plus préférentiellement entre 35 µm et 45 µm. Mastic selon l’une des revendications 1 ou 2, dans lequel la charge minérale est formée de carbonate de calcium issu de coquilles d’œuf présente : - une taille de grain Dv 10 inférieure ou égale à 10 µm, préférentiellement inférieure ou égale à 5 µm, - une taille de grain Dv 50 comprise entre 10 µm et 30 µm, de préférence comprise entre 15 µm et 25 µm et - une taille de grain Dv 90 supérieure ou égale à 40 µm, préférentiellement supérieure ou égale à 45 µm. Mastic selon la revendication 1 à 3, qui comporte en pourcents massiques : - entre 60 % et 75 % de ladite charge minérale, - entre 10 % et 20 % de ladite composition polymérique et/ou oligomérique, ce pourcentage se rapportant à un extrait sec dans le cas où ladite composition polymérique et/ou oligomérique est introduite sous la forme d’une émulsion, - du liquide quantum satis . Mastic selon l’une quelconque des revendications 1 à 3, qui comporte au moins une charge fonctionnelle cellulosique. Mastic selon la revendication 5, qui comporte, en pourcents massiques : - entre 50 % et 72 %, préférentiellement entre 60% et 72 %, très préférentiellement entre 68 % et 72 % de ladite charge minérale, - entre 1 % et 5 % de ladite charge fonctionnelle cellulosique, - entre 5 % et 20 % de ladite composition polymérique et/ou oligomérique, ce pourcentage se rapportant à un extrait sec dans le cas où ladite composition polymérique et/ou oligomérique est introduite sous la forme d’une émulsion, - du liquide quantum satis. Mastic selon la revendication 5 ou 6, dans lequel ladite charge fonctionnelle cellulosique est majoritairement d’origine biosourcée est choisie parmi la cellulose fonctionnelle, la fibre de cellulose, la farine de bois, la fibre de chanvre, le résidu de chanvre, la poudre de lignine, le résidu de bois, la pellicule argentée du café. Mastic selon l’une quelconque des revendication 1 à 7, dans lequel la composition polymérique et/ou oligomérique est une résine acrylique ou styrène-acrylique avec une température minimum de formation de film comprise entre 0°C et 35°C. Mastic selon l’une quelconque des revendications 1 à 8, qui comprend, au titre d’additifs fonctionnels, l’un ou plusieurs des constituants suivants : - Un agent anti-moussant, - Un agent dispersant, - Un agent biocide, - Un agent épaississant, - Un agent anti-oxydant. Mastic selon l’une quelconque des revendications 1 à 9, qui présente une teneur en carbone biosourcé supérieure à 50 %, de préférence supérieure à 60 %, et encore plus préférentiellement supérieure à 70 %. Composition poudreuse pour la préparation d’un mastic selon l’une quelconque des revendications 1 à 10, comprenant, exprimé en pourcents massiques : - une charge minérale, qui est constituée au moins à hauteur de 30%, préférentiellement à hauteur de 40%, très préférentiellement à hauteur de 50% de carbonate de calcium obtenu, avec une pureté d’au moins 80% préférentiellement d’au moins 85 %, préférentiellement d’au moins 90 %, et encore plus préférentiellement d’au moins 95 %, à partir de coquilles d’œufs. - optionnellement une charge fonctionnelle cellulosique. Composition poudreuse selon la revendication 11, qui présente une teneur en carbone biosourcé supérieure à 60 %, de préférence supérieure à 70 %, et encore plus préférentiellement supérieure à 80 %.